그러나 보다 얇 은 필라멘트 를 함유 하 는 비교 적 높 은 인장 강도 의 UHMWPE 멀티 필라멘트 얀 을 제조 하 는 겔 - 방 적 방법 은 예컨대 중국 특허 제 1 , 400 , " 342 호 ( 이후 "" CN 1 ", 400 , " 342 "" 로 지칭 됨 ) 에 공지 되 어 있 다 . 상기 문헌 은 용융 및 겔 방 적 방법 모두 를 개시 한다 . 겔 방 적 방법 에서 ", 1 x 106 내지 6 x 106 g / 몰의 분자량 을 갖 는 4 내지 15 중량 % 의 UHMWPE 의 용액 을 0 . 6 mm - 1 mm 범위 의 직경 의 스핀 홀 을 갖 는 방 적 판 을 통해 방적 하 여 유체 필라멘트 를 형성 한다 . 상기 유체 필라멘트 는 실시 예 1 에 따라 최대 35 의 연신 비 로 연신 된다 . 겔 방 적 필라멘트 에서 성취 된 최대 총 연신 비 는 약 390 이 었 다 . 상기 문헌 에 따르 면 , 고 농축 UHMWPE 용액 ( 즉 , 약 15 중량 %) 의 경우 , 낮 은 유체 연신 비 가 적용 되 어 필라멘트 파단 을 방지 하 여야 하 고 , 묽 은 UHMWPE 용액 ( 즉 , 약 4 중량 %) 의 경우 , 상기 유체 연신 비 는 약 35 로 성취 된 최대 값 으로 증가 될 수 있 다 ( 즉 , 7 중량 % 농축 UHMWPE 용액 을 사용 한 실시 예 1 에 따름 ) . CN 1 , 400 , 342 에 따르 면 , 상기 개시 된 한계 를 훨씬 초과 하 여 연신 시키 는 경우 , " "" 적당 한 정도 의 거대 분자 엉 킴 ( macromolecular entanglement ) "" 을 갖 는 구조 를 갖 는 UHMWPE 필라멘트 를 수득 할 수 없 다 . 적절 한 정도 의 얽힘 이 결여 되 면 ", 수득 된 필라멘트 는 더 연신 하 기 어렵 고 , 이 는 또한 성취 된 낮 은 총 연신 비 를 설명 한다 . 4 . 3 GPa 정도 로 높 은 인장 강도 를 가지 며 0 . 55 보다 작 지 않 은 dtex ( 0 . 5 den ) 를 갖 는 필라멘트 를 함유 하 는 UHMWPE 멀티 필라멘트 얀 이 수득 되 었 다 .